(57)【要約】【課題】欠陥なく高品質で、かつ生産性よく、低コストで製造するのに好適な凹凸状シートの製造方法を提供する。【解決手段】走行する帯状可撓性支持体Ｗの表面に電離放射線で硬化する樹脂膜を連続的に形成して、該樹脂膜面に、所望の凹凸パターンを有するスタンパーで該凹凸パターンを転写しながら電離放射線を照射して樹脂膜を硬化した後、該硬化した樹脂膜を帯状可撓性支持体Ｗから剥離するパターン転写方式により凹凸状シートを製造する方法であって、スタンパーとして、凹凸パターンの原版ローラ１５を製造し、原版ローラ１５を用いてパターン転写方式により、凹凸パターンを有する樹脂製の帯状複製物を製造し、樹脂製の帯状複製物の両端を繋いでエンドレス状のベルトにしたエンボスベルト２０を使用する。【選択図】  図３
2008137282.tif 000002
【特許請求の範囲】
【請求項１】
走行する帯状可撓性支持体の表面に電離放射線で硬化する樹脂膜を連続的に形成して、該樹脂膜面に、所望の凹凸パターンを有するスタンパーで該凹凸パターンを転写しながら電離放射線を照射して前記樹脂膜を硬化した後、該硬化した樹脂膜を前記帯状可撓性支持体から剥離するパターン転写方式により凹凸状シートを製造する方法であって、
前記スタンパーとして、
前記凹凸パターンの原版を製造し、
前記原版を用いて前記パターン転写方式により、前記凹凸パターンを有する樹脂製の帯状複製物を製造し、
前記樹脂製の帯状複製物の両端を繋いでエンドレス状のベルトにしたエンボスベルトを使用することを特徴とする凹凸状シートの製造方法。
【請求項２】
前記凹凸パターンの原版は、ローラであることを特徴とする請求項１に記載の凹凸状シートの製造方法。
【請求項３】
前記凹凸パターンの原版は、前記凹凸パターンを有する樹脂製の帯状複製物よりも高い耐性を有する材料で製造されていることを特徴とする請求項１に記載の凹凸状シートの製造方法。
【請求項４】
前記凹凸状シートには、凹凸パターン形状が形成された面、又は両面に保護フィルムをラミネートすることを特徴とする請求項１〜３の何れか１に記載の凹凸状シートの製造方法。
【請求項５】
前記エンボスベルトは前記樹脂製の帯状複製物に金属製基材が貼り合わされていることを特徴とする請求項１〜４の何れか１に記載の凹凸状シートの製造方法。
【請求項６】
前記樹脂製複製物を前記パターン転写方式により製造する際の電離放射線の照射量は、前記凹凸シートを前記パターン転写方式により製造する際の電離放射線の照射量の１．５倍以上とすることを特徴とすることを特徴とする請求項１〜５の何れか１に記載の凹凸状シートの製造方法。
【請求項７】
前記樹脂製複製物のパターン側の面に、離型処理を施していることを特徴とする請求項１〜６の何れか１に記載の凹凸状シートの製造方法。
【請求項８】
走行する前記エンボスベルトの張力を制御することを特徴とする請求項１〜７の何れか１に記載の凹凸状シートの製造方法。
【請求項９】
前記エンボスベルトの表面を検査手段により異物や欠陥を検出することを特徴とする請求項１〜８の何れか１に記載の凹凸状シートの製造方法。
【請求項１０】
前記所望のパターン形状のピッチが１００μｍ以下であることを特徴とする請求項１〜９の何れか１に記載の凹凸状シートの製造方法。
【請求項１１】
請求項１〜１０の何れか１に記載の製造方法で製造された凹凸状シートを光学用途に使用することを特徴とする光学フィルム。
【発明の詳細な説明】
【技術分野】
【０００１】
本発明は、凹凸状シートの製造方法及び光学フィルムに係り、特に、表面に規則的な微細凹凸パターンが形成された反射防止効果等を有するエンボスシート等のシート状物を、欠陥なく高品質で、かつ高ラインスピードで生産性よく製造するのに好適な凹凸状シートの製造方法及び光学フィルムに関する。
【背景技術】
【０００２】
近年、液晶等の電子ディスプレイの用途に、反射防止効果を有するエンボスシートが採用されている。また、レンチキュラーレンズやフライアイレンズ等の平板状レンズ、光拡散シート、輝度向上シート、光導波路シート、プリズムシート等のエンボスシートが使用されている。このようなエンボスシートとしては、従来より、表面に規則的な微細凹凸パターンが形成されたものが公知である。このような規則的な微細凹凸パターンを形成する手法としては、従来より各種の方法が知られている（特許文献１〜６参照）。
【０００３】
たとえば、図７に示されるような構成の装置において、表面に規則的な凹凸パターンが形成されているスタンパーローラ１の表面に塗布手段２で樹脂を塗布し、連続走行されるシート３をスタンパーローラ１とニップローラ４とで挟み、スタンパーローラ１の樹脂をシート３に接触させた状態で、電離放射線を樹脂に照射して硬化させ、その後シート３をリリースローラ５に巻き掛けてスタンパーローラ１より剥離させる内容が開示されている。
【０００４】
また、図８に示されるような構成の装置において、連続走行されるシート３の表面に予め樹脂を塗布しておき、このシート３を、規則的な凹凸パターンが形成されているスタンパーローラ１とニップローラ４とで挟み、スタンパーローラ１の凹凸パターンを樹脂に転写させた状態で、電離放射線を樹脂に照射して硬化させ、その後シート３をリリースローラ５に巻き掛けてスタンパーローラ１より剥離させる内容が開示されている。
【特許文献１】特開平１１−２６２９５８号公報
【特許文献２】特開平１１−３００７６８号公報
【特許文献３】特開２００１−３１４８１５号公報
【特許文献４】特開２００２−６７０５７号公報
【特許文献５】特開２００２−３６５４０５号公報
【特許文献６】特開２００１−３１４８１５号公報
【発明の開示】
【発明が解決しようとする課題】
【０００５】
ここで、特許文献１〜６の方法によって凹凸状シートを量産する際に重要課題となるものの１つは、スタンパーローラの製作加工である。スタンパーローラの製作加工としては、例えば、ローラ表面をダイヤモンドバイトにて切削加工する方法があるが、ミクロンオーダのパターン形成では、極めて高精度の加工が要求されるとともに加工時間も膨大なものとなり、加工費用だけでも数百万から数千万円も必要になる。そして、量産によりスタンパーローラの消耗があるため予備のローラを準備しておく必要があり、さらに、製造中のトラブル等でローラ表面に傷などが付いたりするとローラの修正はほぼ不可能であり、このローラに要するコストは極めて増大してしまうという問題があった。
【０００６】
本発明は、このような事情に鑑みてなされたもので、表面に規則的な微細凹凸パターンが形成された凹凸状シートを、欠陥なく高品質で、かつ生産性よく、低コストで製造するのに好適な凹凸状シートの製造方法を提供することを目的とする。
【課題を解決するための手段】
【０００７】
本発明は、前記目的を達成するために、走行する帯状可撓性支持体の表面に電離放射線で硬化する樹脂膜を連続的に形成して、該樹脂膜面に、所望の凹凸パターンを有するスタンパーで該凹凸パターンを転写しながら電離放射線を照射して前記樹脂膜を硬化した後、該硬化した樹脂膜を前記帯状可撓性支持体から剥離するパターン転写方式により凹凸状シートを製造する方法であって、前記スタンパーとして、前記凹凸パターンの原版を製造し、前記原版を用いて前記パターン転写方式により、前記凹凸パターンを有する樹脂製の帯状複製物を製造し、前記樹脂製の帯状複製物の両端を繋いでエンドレス状のベルトにしたエンボスベルトを使用することを特徴とする凹凸状シートの製造方法を提供する。
【０００８】
請求項１に記載の発明によれば、原版で凹凸パターン形状が形成された樹脂製の帯状複製物を製造し、原版は樹脂製の帯状複製物が無くなり再度樹脂製の帯状複製物を製造するまでは使用せずに保管しておく。そして、樹脂製の帯状複製物を適当な長さにしてシート両端を繋げてエンドレスベルトとし、このエンドレスベルトをエンボスベルトとして凹凸状シートを製造する。従って、高価である原版の消耗がなく、製造中のトラブル等で原版ローラ表面に傷などが付いたりすることがないので、欠陥なく高品質で、かつ生産性よく、低コストで凹凸状シートを製造することができる。なお、ここで、エンボスベルトが消耗または傷などが付いた場合には、残りの樹脂製の帯状複製物でエンボスベルトを製造し使用することで、欠陥のない高品質な凹凸状シートを製造することができる。
【０００９】
なお、樹脂製の帯状複製物を製造するにあたり樹脂を硬化する方法は、電離放射線で硬化する方法、熱で硬化する方法、化学反応により硬化する方法が考えられる。
【００１０】
請求項２に記載の発明は、請求項１の発明において、前記凹凸パターンの原版は、ローラであることを特徴とする。
【００１１】
請求項２によれば、凹凸パターンの原版がローラであることで、平面状のスタンプ型の原版と違い、連続的に樹脂製の帯状複製物を製造することができる。
【００１２】
請求項３に記載の発明は、請求項１又は２の発明において、前記凹凸パターンの原版は、前記凹凸パターンを有する樹脂製の帯状複製物よりも高い耐性を有する材料で製造されていることを特徴とする。
【００１３】
請求項３によれば、樹脂製の帯状複製物よりも高い耐性を有する材料で凹凸パターンの原版を製造することで、好適な樹脂製の帯状複製物を製造することができる。
【００１４】
なお、ここで「耐性」とは、原版が帯状複製物よりも、電離放射線に対しては脆性破壊耐性があること、熱硬化に対しては融点が高いこと、化学反応硬化に対しては使用薬品に対して耐薬品性が高いこと、をいう。
【００１５】
請求項４に記載の発明は、請求項１〜３の発明において、前記凹凸状シートには、凹凸パターン形状が形成された面、又は両面に保護フィルムをラミネートすることを特徴とする。
【００１６】
請求項４によれば、製造された凹凸状シートの少なくとも凹凸パターン形状が形成された面を保護フィルムでラミネートすることで、形成された凹凸パターン形状に傷等の欠陥のない高品質な凹凸状シートを提供することができる。
【００１７】
請求項５に記載の発明は、請求項１〜４の発明において前記エンボスベルトは前記樹脂製の帯状複製物に金属製基材が貼り合わされていることを特徴とする。
【００１８】
請求項５によれば、樹脂製の帯状複製物のパターン形成と反対の面に、金属製基材が貼り合わされていることで、エンボスベルトの耐久性を向上させることができる。
【００１９】
請求項６に記載の発明は、請求項１〜５の何れか１の発明において、前記樹脂製複製物を前記パターン転写方式により製造する際の電離放射線の照射量は、前記凹凸シートを前記パターン転写方式により製造する際の電離放射線の照射量の１．５倍以上とすることを特徴とすることを特徴とする。
【００２０】
請求項６によれば、樹脂製複製物をパターン転写方式により製造する際の電離放射線の照射量を、凹凸状シートをパターン転写方式により製造する際の電離放射線の照射量の１．５倍以上とすることで、樹脂製複製物の凹凸パターンの硬度を高くすることができるので、エンボスベルトの機械的強度を向上させることができる。
【００２１】
請求項７に記載の発明は、請求項１〜６の何れか１の発明において、樹脂製複製物のパターン側の面に、離型処理を施していること特徴とする。
【００２２】
請求項７によれば、樹脂製複製物のパターン側の面に、離型処理を施すことで、シート状体へのパターン形状の転写・剥離が良好となる。
【００２３】
請求項８に記載の発明は、請求項１〜７の何れか１の発明において、走行する前記エンボスベルトの張力を制御することを特徴とする。
【００２４】
請求項８によれば、走行するエンボスベルトの張力を制御することで、シート状体の走行速度が安定し、シート状体へのパターン形状の転写が良好となる。
【００２５】
請求項９に記載の発明は、請求項１〜８の何れか１の発明において、前記エンボスベルトの表面を検査手段により異物や欠陥を検出することを特徴とする。
【００２６】
請求項９によれば、エンボスベルトの表面を検査手段により異物や欠陥を検出し、異物や欠陥が検出された場合にはエンボスベルトを残りの樹脂製の帯状複製物で製造された新しいエンボスベルトに取り替えることで、生産性よく凹凸状シートを製造することができる。
【００２７】
請求項１０に記載の発明は、請求項１〜９の何れか１の発明において、前記所望のパターン形状のピッチが１００μｍ以下であることを特徴とする。
【００２８】
請求項１０によれば、本発明は、製造する凹凸状シートのパターン形状のピッチが１００μｍ以下である場合に特に有効である。
【００２９】
請求項１１に記載の発明は、請求項１〜１０の何れか１に記載の製造方法で製造された凹凸状シートを光学用途に使用することを特徴とする光学フィルムである。
【００３０】
本発明において、凹凸状シートが光学フィルムとして使用されることが好ましい。
【発明の効果】
【００３１】
以上説明したように、本発明によれば、表面に規則的な微細凹凸パターンが形成された凹凸状シートを、欠陥なく高品質で、かつ生産性よく、低コストで製造することができる。
【発明を実施するための最良の形態】
【００３２】
以下、添付図面に基づいて、本発明の実施態様について説明する。尚、原版は、以下の例で説明する金属製のローラに限られず、平面状のスタンプ型の原版でも良く、また、金属製でなくても良い。
【００３３】
図１に示すように、本発明の実施形態は、所望の凹凸パターン形状を表面に設けた金属製の原版ローラを製造する工程（Ｉ）と、金属製の原版ローラを用いて凹凸パターン形状が設けられた樹脂性の帯状複製物を製造する工程（ＩＩ）と、樹脂製の帯状複製物の両端を繋げてエンドレス状のベルトにしたエンボスベルトを製造する工程（ＩＩＩ）と、エンボスベルトを用いて、凹凸パターン形状の凹凸状シートを製造する工程（ＩＶ）と、からなる。
【００３４】
図２は、本発明に係る金属製の原版ローラを用いて凹凸パターン形状が設けられた樹脂性の帯状複製物を製造する工程（ＩＩ）に用いる樹脂製の帯状複製物の製造装置１０の構成を示す構成図である。この樹脂製の帯状複製物の製造装置１０は、帯状可撓性支持体供給手段１１と、塗布手段１２と、原版ローラ１３と、ニップローラ１４と、樹脂硬化手段１５と、剥離ローラ１６と、保護フィルム供給手段１７と、樹脂製の帯状複製物巻き取り手段１８、等とより構成される。
【００３５】
まず、所望の凹凸パターン形状を表面に設けた金属製の原版ローラを製造する工程（Ｉ）で製作される原版ローラ１３について説明する。
【００３６】
原版ローラ１３は、帯状可撓性支持体Ｗの表面に、ローラ表面の凹凸を転写形成できる、凹凸パターンの精度、機械的強度、真円度等を有することが求められる。このような原版ローラ１３としては、金属製のローラが好ましい。
【００３７】
原版ローラ１３の外周面には、規則的な微細凹凸パターンが形成されている。このような規則的な微細凹凸パターンは、本発明においては、製品としての凹凸状シート表面の微細凹凸パターンと同一形状であることが求められる。
【００３８】
製品としての凹凸状シートとしては、微細凹凸パターンが二次元配列された、たとえばレンチキュラーレンズや、微細凹凸パターンが三次元配列された、たとえばフライアイレンズ、円錐、角錐等の微細な錐体をＸＹ方向に敷きつめた平板レンズ等が対象となり、原版ローラ１３の外周面の規則的な微細凹凸パターンは、これに対応させる。
【００３９】
原版ローラ１３の外周面の規則的な微細凹凸パターンの形成方法としては、原版ローラ１３の表面をダイヤモンドバイト（シングルポイント）で切削加工する方法、原版ローラ１３の表面にフォトエッチング、電子線描画、レーザー加工等で直接凹凸を形成する方法が採用でき、また、薄い金属製の板状体の表面にフォトエッチング、電子線描画、レーザー加工、光造形法等で凹凸を形成し、この板状体をローラの周囲に巻き付け固定し、原版ローラ１３とする方法が採用できる。
【００４０】
その他、金属より加工しやすい素材の表面にフォトエッチング、電子線描画、レーザー加工、光造形法等で凹凸を形成し、この形状を電鋳等により形成して薄い金属製の板状体を作成し、この板状体をローラの周囲に巻き付け固定し、原版ローラ１３とする方法も採用できる。
【００４１】
このように製造された原版ローラ１３が図２に示す樹脂製の帯状複製物の製造装置１０に設けられている。
【００４２】
帯状可撓性支持体供給手段１１は、帯状可撓性支持体Ｗを送り出すもので、シートＷが巻回された送り出しロール等より構成される。
【００４３】
塗布手段１２は、帯状可撓性支持体Ｗの表面に放射線硬化樹脂液を塗布する装置であり、放射線硬化樹脂液を供給する液供給源１２Ａと、液供給装置（送液ポンプ）１２Ｂと、塗布ヘッド１２Ｃと、塗布の際に帯状可撓性支持体Ｗを巻き掛けて支持する支持ローラ１２Ｄと、液供給源１２Ａより塗布ヘッド１２Ｃまで放射線硬化樹脂液を供給するための配管等より構成される。なお、塗布ヘッド１２Ｃとしては、ダイコータ（エクストルージョン方式のコータ）の塗布ヘッドが採用されている。
【００４４】
乾燥手段１９は、たとえば図２に示されるトンネル状の乾燥装置のように、シートＷに塗布された塗布液を均一に乾燥させることができるものであれば、公知の各種方式のものが採用できる。たとえば、ヒータによる輻射加熱方式のもの、熱風循環方式のもの、遠赤外線方式のもの、真空方式のもの等が採用できる。
【００４５】
原版ローラ１３の表面には、離型処理を施すことが好ましい。このように、原版ローラ１３の表面に離型処理を施すことにより、微細凹凸パターンの形状が良好に維持できる。離型処理としては、公知の各種方法、たとえば、フッ素樹脂やシリコーン樹脂によるコーティング処理が採用できる。特には、フッ素化合物やシリコーン化合物を、蒸着もしくはスパッタ処理により、パターン形成面に薄膜形成することも有効である。なお、原版ローラ１３には駆動手段が設けられていることが好ましい。原版ローラ１３は、図示の矢印ように、反時計方向（ＣＣＷ）に回転する。
【００４６】
ニップローラ１４は、原版ローラ１３と対になってシートＷを押圧しながらローラ成形加工するもので、所定の機械的強度、真円度等を有することが求められる。ニップローラ１４表面の縦弾性係数（ヤング率）は、小さ過ぎるとローラ成形加工が不十分となり、大き過ぎるとゴミ等の異物の巻き込みに敏感に反応し欠点を生じやすいことより、適宜の値とすることが好ましい。なお、ニップローラ１４には駆動手段が設けられていることが好ましい。ニップローラ１４は、図示の矢印ように、時計方向（ＣＷ）に回転する。
【００４７】
原版ローラ１３とニップローラ１４との間に所定の押圧力を付与するべく、原版ローラ１３とニップローラ１４のいずれかに加圧手段を設けることが好ましい。同様に、原版ローラ１３とニップローラ１４との隙間（クリアランス）を正確に制御できるような微調整手段を、原版ローラ１３とニップローラ１４のいずれかに設けることが好ましい。
【００４８】
樹脂硬化手段１５は、ニップローラ１４の下流側において原版ローラ１３に対向して設けられる放射線照射装置である。この樹脂硬化手段１５は、放射線の照射によってシートＷを透過して樹脂液層を硬化させるもので、樹脂の硬化特性に応じた波長の放射線（光）を照射でき、帯状可撓性支持体Ｗの搬送速度に応じた量の放射線を照射できることが好ましい。樹脂硬化手段１５として、たとえば、帯状可撓性支持体Ｗの幅と略同一長さの円柱状の放射線ランプが採用できる。また、この円柱状の放射線ランプを複数本平行に設けることもでき、この放射線ランプの背面に反射板を設けることもできる。
【００４９】
また、樹脂硬化手段１５から放射される放射線が、エンボスローラ（凹凸ローラ）１３表面の凹凸が帯状可撓性支持体Ｗの表面に転写形成される前の塗布層に照射されないように、遮光部材１５Ａが設けられていることが好ましい。
【００５０】
剥離ローラ１６は、原版ローラ１３と対になって原版ローラ１３から帯状可撓性支持体Ｗを剥離させるもので、所定の機械的強度、真円度等を有することが求められる。剥離箇所において、原版ローラ１３の周面上に巻き掛けられた帯状可撓性支持体Ｗを回転する原版ローラ１３と剥離ローラ１６とで挟みながら、帯状可撓性支持体Ｗを原版ローラ１３から剥離させて剥離ローラ１６に巻き掛ける。この動作を確実にすべく、剥離ローラ１６には駆動手段が設けられていることが好ましい。剥離ローラ１６は、図示の矢印ように、時計方向（ＣＷ）に回転する。
【００５１】
なお、硬化により樹脂等の温度が上昇するような場合には、剥離時に帯状可撓性支持体Ｗを冷却させて剥離を確実にすべく、剥離ローラ１６に冷却手段を設ける構成も採用できる。
【００５２】
なお、図示は省略したが、原版ローラ１３の押圧箇所（３時の位置）から剥離箇所（９時の位置）までの間に複数のバックアップローラを対向して設け、この複数のバックアップローラと原版ローラ１３とで帯状可撓性支持体Ｗを押圧しながら硬化処理を行う構成も採用できる。
【００５３】
樹脂製の帯状複製物巻き取り手段１８は、剥離後の帯状可撓性支持体（樹脂製の帯状複製物）Ｗを収納するもので、帯状可撓性支持体（樹脂製の帯状複製物）Ｗを巻き取る巻き取りロール等より構成される。このシート巻き取り手段１８において、隣接して設けられる保護フィルム供給手段１７より供給される保護フィルムＨが帯状可撓性支持体（樹脂製の帯状複製物）Ｗの表面に供給され、両フィルムが重なった状態で、樹脂製の帯状複製物巻き取り手段１８に収納される。
【００５４】
次に、製造された樹脂製の帯状複製物を用いて、エンボスベルトを作成する（図１の工程（ＩＩＩ））。樹脂製の帯状複製物を適当な長さにカットし、そのシート端部をバターン形状が表側になるように繋げることでエンドレスベルトを作成する。この際にエンドレスベルトの裏側には別の基材を貼り付けて補強してもよい。  このように製造されたエンドレスベルトは、以下で述べるエンボスベルトとして使用される。
【００５５】
図３は、図１の凹凸パターン形状の凹凸状シートを製造する工程（ＩＶ）に用いる凹凸状シートの製造装置１０’の構成を示す構成図である。この樹脂製の帯状複製物の製造装置１０は、シート状体供給手段１１’と、塗布手段１２と、エンボスベルト２０と、ニップローラ１４と、樹脂硬化手段１５と、剥離ローラ１６と、保護フィルム供給手段１７と、凹凸状シート巻き取り手段１８’、等とより構成される。
【００５６】
ここで、図２に示した樹脂製の帯状複製物の製造装置１０との違いは、原版ローラ１３がエンボスベルト２０になっている点である。従って、凹凸状シートの製造装置１０’は、樹脂製の帯状複製物の製造装置１０の原版ローラ１３をエンボスベルト２０に置き換えることで達成される。そのため、エンボスベルト２０以外のシート状体供給手段１１’、塗布手段１２、樹脂硬化手段１５、剥離ローラ１６、保護フィルム供給手段１７、凹凸状シート巻き取り手段１８’、等は、樹脂製の帯状複製物の製造装置１０の帯状可撓性支持体供給手段１１、塗布手段１２、樹脂硬化手段１５、剥離ローラ１６、保護フィルム供給手段１７、樹脂製の帯状複製物巻き取り手段１８、等をそのまま用いることができる。
【００５７】
以下、図３の説明において、図２と同じものについては説明を省略する。
【００５８】
図３に示すように、エンボスベルト２０はローラ２１、２２、２３、２４に巻きつけられており、ローラ２２にはニップローラ１４が、ローラ２４には剥離ローラ１６がエンボスベルト２０を介して接するように配置されている。なお、ローラ２１、２２、２３、２４の少なくとも何れか１個のローラには駆動手段が設けられており、図示の矢印ように、反時計方向（ＣＣＷ）に回転する。
【００５９】
また、ニップローラ１４には駆動手段が設けられていることが好ましい。ニップローラ１４は、図示の矢印ように、時計方向（ＣＷ）に回転する。
【００６０】
エンボスベルト２０とニップローラ１４との間に所定の押圧力を付与するべく、ローラ２２とニップローラ１４のいずれかに加圧手段を設けることが好ましい。同様に、エンボスベルト２０とニップローラ１４との隙間（クリアランス）を正確に制御できるような微調整手段を、ローラ２２とニップローラ１４のいずれかに設けることが好ましい。
【００６１】
剥離ローラ１６は、ローラ２４と対になってエンボスベルト２０からシート状体Ｗ’を剥離させるもので、所定の機械的強度、真円度等を有することが求められる。剥離箇所において、エンボスベルト２０の周面上に巻き掛けられたシート状体Ｗ’を回転するローラ１４と剥離ローラ１６とで挟みながら、シート状体Ｗ’をエンボスベルト２０から剥離させて剥離ローラ１６に巻き掛ける。この動作を確実にすべく、剥離ローラ１６には駆動手段が設けられていることが好ましい。剥離ローラ１６は、図示の矢印ように、時計方向（ＣＷ）に回転する。
【００６２】
このように設置されたエンボスベルト２０を用いて凹凸状シートを製造することで、表面に規則的な微細凹凸パターンが形成された凹凸状シートを、欠陥なく高品質で、かつ生産性よく、低コストで製造するのに好適な凹凸状シートの製造方法を提供することができる。
【００６３】
即ち、原版ローラ１３で凹凸パターン形状が形成された樹脂製の帯状複製物を製造し、原版ローラ１３は樹脂製の帯状複製物が無くなり再度樹脂製の帯状複製物を製造するまでは使用せずに保管しておき、樹脂製の帯状複製物を適当な長さにしてシート両端を繋げてエンドレスベルトとし、このエンドレスベルトをエンボスベルト２０として凹凸状シートを製造する。こうすることで、高価であるローラの消耗がなく、製造中のトラブル等でローラ表面に傷などが付いたりすることがないので、欠陥なく高品質で、かつ生産性よく、低コストで凹凸状シートを製造することができる。そして、エンボスベルト２０が消耗または傷などが付いた場合には、残りの樹脂製の帯状複製物でエンボスベルト２０を製造し使用することで、欠陥のない高品質な凹凸状シートを製造することができる。このように製造されたエンボスベルト２０はエンボスローラに比べ１／１０〜１／１００程度のコストで製作することができる。
【００６４】
そして、図２の製造装置１０と同様に、製造された凹凸状シートの少なくとも凹凸パターン形状が形成された面を保護フィルムでラミネートすることで、形成された凹凸パターン形状に傷等の欠陥のない高品質な凹凸状シートを提供することができる。
【００６５】
なお、走行するエンボスベルト２０の張力は、例えば、ローラ２１を前後させることで制御することができる。走行するエンボスベルト２０の張力を制御することで、シート状体Ｗ’の走行速度が安定し、シート状体Ｗ’への凹凸パターン形状の転写が良好となる。
【００６６】
また、エンボスベルト２０の表面に検査手段（不図示）を設け、異物や欠陥を検出することが好ましい。エンボスベルト２０の表面を検査手段により異物や欠陥を検出し、異物や欠陥が検出された場合にはエンボスベルト２０を残りの樹脂製の帯状複製物で製造された新しいエンボスベルト２０に取り替えることで、生産性よく凹凸状シートを製造することができる。また、例えば、ＣＣＤカメラをエンボスベルト２０の巾方向に配列させて、常時観察や画像処理により、オンライン中で欠陥等を検出し、あるレベル以上の欠陥が発生した場合は、オンラインもしくはオフラインで洗浄するような措置を備えることもできる。
【００６７】
さらに、製造する凹凸状シートの凹凸パターン形状のピッチが１００μｍ以下である場合に本発明は特に有効である。ピッチが１００μｍ以下のエンボスローラを製作するのは１００μｍより大きいピッチのエンボスローラを製作するのに比べ、大幅に製造コストがかかるからである。
【００６８】
エンボスベルト２０の長さは、長ければ長いほど繋ぎ目が製造された凹凸状シートに形成されてしまう頻度が少なくなるため有利であるが、１ｍ〜３ｍ程度が現実的だと思われる。
【００６９】
次に、本発明に適用される各材料について説明する。帯状可撓性支持体Ｗとシート状体Ｗ’は、同一のものでも異なるものでもよいが、樹脂フィルム、紙（レジンコーティッド紙、合成紙、等）、金属箔（アルミニウムウェブ等）等を使用できる。樹脂フィルの材質としては、ポリエチレン、ポリプロピレン、ポリ塩化ビニル、ポリ塩化ビニリデン、ポリ酢酸ビニル、ポリエステル、ポリオレフィン、アクリル、ポリスチレン、ポリカーボネート、ポリアミド、ＰＥＴ（ポリエチレンテレフタレート）、二軸延伸を行ったポリエチレンテレフタレート、ポリエチレンナフタレート、ポリアミドイミド、ポリイミド、芳香族ポリアミド、セルロースアシレート、セルローストリアセテート、セルロースアセテートプロピオネート、セルロースダイアセテート等の公知のものが使用できる。これらのうち、特に、ポリエステル、セルロースアシレート、アクリル、ポリカーボネート、ポリオレフィンが好ましく使用できる。
【００７０】
帯状可撓性支持体Ｗとシート状体Ｗ’の幅としては、０. １〜３ｍが、帯状可撓性支持体Ｗとシート状体Ｗ’の長さとしては、１０００〜１０００００ｍが、帯状可撓性支持体Ｗとシート状体Ｗ’の厚さとしては、１〜３００μｍのものがそれぞれ一般的に採用される。ただし、これ以外のサイズの適用も妨げられるものではない。
【００７１】
これらの帯状可撓性支持体Ｗとシート状体Ｗ’は、あらかじめコロナ放電、プラズマ処理、易接着処理、熱処理、除塵処理などを行っておいてもよい。帯状可撓性支持体Ｗとシート状体Ｗ’の表面粗さＲａはカットオフ値０．２５ｍｍにおいて３〜１０ｎｍが好ましい。
【００７２】
また、帯状可撓性支持体Ｗとシート状体Ｗ’には、あらかじめ接着層等の下地層を設け乾燥硬化させたもの、裏面に他の機能層があらかじめ形成されたもの、等を用いてもよい。同様に、帯状可撓性支持体Ｗとシート状体Ｗ’として１層構成のもののみならず、２層以上の構成のものも採用できる。また、帯状可撓性支持体Ｗとシート状体Ｗ’は、光が透過できるような透明体、半透明体であることが好ましい。
【００７３】
本発明に使用可能な樹脂は（メタ）アクロイル基、ビニル基やエポキシ基などの反応性基含有化合物と、紫外線などの放射線照射にて該反応性基含有化合物を反応させうるラジカルやカチオン等の活性種を発生する化合物を含有するものが使用できる。
【００７４】
特に硬化の速さからは、（メタ）アクロイル基、ビニル基などの不飽和基を含有する反応性基含有化合物（モノマ−）と、光によりラジカルを発生する光ラジカル重合開始剤の組み合わせが好ましい。中でも（メタ）アクリレ−ト、ウレタン（メタ）アクリレ−ト、エポキシ（メタ）アクリレ−ト、ポリエステル（メタ）アクリレ−トなどの（メタ）アクロイル基含有化合物が好ましい。
【００７５】
この（メタ）アクロイル基含有化合物としては（メタ）アクロイル基が１個あるいは２個以上含有した化合物を用いることができる。また、上記のアクロイル基、ビニル基などの不飽和基を含有する反応性基含有化合物（モノマ−）は必要に応じて、単独で用いても、複数種を混合して用いても良い。
【００７６】
このような、（メタ）アクロイル基含有化合物としては、たとえば、（メタ）アクロイル基含有化合物を１個だけ含有する単官能モノマ−としてイソボルニル（メタ）アクリレート、ボルニル（メタ）アクリレート、トリシクロデカニル（メタ）アクリレート、ジシクロペンタニル（メタ）アクリレート、ジシクロペンテニル（メタ）アクリレート、シクロヘキシル（メタ）アクリレート、ベンジル（メタ）アクリレート、４−ブチルシクロヘキシル（メタ）アクリレート、アクリロイルモルホリン、２−ヒドロキシエチル（メタ）アクリレート、２−ヒドロキシプロピル（メタ）アクリレート、２−ヒドロキシブチル（メタ）アクリレート、メチル（メタ）アクリレート、エチル（メタ）アクリレート、プロピル（メタ）アクリレート、イソプロピル（メタ）アクリレート、ブチル（メタ）アクリレート、アミル（メタ）アクリレート、イソブチル（メタ）アクリレート、ｔ−ブチル（メタ）アクリレート、ペンチル（メタ）アクリレート、イソアミル（メタ）アクリレート、へキシル（メタ）アクリレート、ヘプチル（メタ）アクリレート、オクチル（メタ）アクリレート、イソオクチル（メタ）アクリレート、２−エチルヘキシル（メタ）アクリレート、ノニル（メタ）アクリレート、デシル（メタ）アクリレート、イソデシル（メタ）アクリレート、ウンデシル（メタ）アクリレート、ドデシル（メタ）アクリレート、ラウリル（メタ）アクリレート、ステアリル（メタ）アクリレート、イソステアリル（メタ）アクリレート、テトラヒドロフルフリル（メタ）アクリレート、ブトキシエチル（メタ）アクリレート、エトキシジエチレングリコール（メタ）アクリレート、ポリエチレングリコールモノ（メタ）アクリレート、ポリプロピレングリコールモノ（メタ）アクリレート、メトキシエチレングリコール（メタ）アクリレート、エトキシエチル（メタ）アクリレート、メトキシポリエチレングリコール（メタ）アクリレート、メトキシポリプロピレングリコール（メタ）アクリレートが挙げられる。
【００７７】
更に芳香環を有する単官能モノマ−として、フェノキシエチル（メタ）アクリレート、フェノキシ−２−メチルエチル（メタ）アクリレート、フェノキシエトキシエチル（メタ）アクリレート、３−フェノキシ−２−ヒドロキシプロピル（メタ）アクリレート、２−フェニルフェノキシエチル（メタ）アクリレート、４−フェニルフェノキシエチル（メタ）アクリレート、３−（２−フェニルフェニル）−２−ヒドロキシプロピル（メタ）アクリレート、エチレンオキシドを反応させたｐ−クミルフェノールの（メタ）アクリレート、２−ブロモフェノキシエチル（メタ）アクリレート、４−ブロモフェノキシエチル（メタ）アクリレート、２，４−ジブロモフェノキシエチル（メタ）アクリレート、２，６−ジブロモフェノキシエチル（メタ）アクリレート、２，４，６−トリブロモフェニル（メタ）アクリレート、２，４，６−トリブロモフェノキシエチル（メタ）アクリレート等が挙げられる。
【００７８】
このような、芳香を有する環単官能モノマ−の市販品としては、アロニックスＭ１１３、Ｍ１１０、Ｍ１０１、Ｍ１０２、Ｍ５７００、ＴＯ−１３１７（以上、東亞合成（株）製）、ビスコート＃１９２、＃１９３、＃２２０、３ＢＭ（以上、大阪有機化学工業（株）製）、ＮＫエステルＡＭＰ−１０Ｇ、ＡＭＰ−２０Ｇ（以上、新中村化学工業（株）製）、ライトアクリレートＰＯ−Ａ、Ｐ−２００Ａ、エポキシエステルＭ−６００Ａ、ライトエステルＰＯ（以上、共栄社化学（株）製）、ニューフロンティアＰＨＥ、ＣＥＡ、ＰＨＥ−２、ＢＲ−３０、ＢＲ−３１、ＢＲ−３１Ｍ、ＢＲ−３２（以上、第一工業製薬（株）製）等が挙げられる。
【００７９】
また、（メタ）アクリロイル基を分子中に２つ有する不飽和モノマーとしては、１，４−ブタンジオールジアクリレート、１，６−ヘキサンジオールジアクリレート、１，９−ノナンジオールジアクリレートなどのアルキルジオールジアクリレート、エチレングリコールジ（メタ）アクリレート、テトラエチレングリコールジアクリレート、トリプロピレングリコールジアクリレートなどのポリアルキレングリコールジアクリレート、ネオペンチルグリコールジ（メタ）アクリレート、トリシクロデカンメタノールジアクリレート等が挙げられる。
【００８０】
ビスフェノール骨格をもつ不飽和モノマ−としては、エチレンオキシド付加ビスフェノールＡ（メタ）アクリル酸エステル、エチレンオキシド付加テトラブロモビスフェノールＡ（メタ）アクリル酸エステル、プロピレンオキシド付加ビスフェノールＡ（メタ）アクリル酸エステル、プロピレンオキシド付加テトラブロモビスフェノールＡ（メタ）アクリル酸エステル、ビスフェノールＡジグリシジルエーテルと（メタ）アクリル酸とのエポキシ開環反応で得られるビスフェノールＡエポキシ（メタ）アクリレート、テトラブロモビスフェノールＡジグリシジルエーテルと（メタ）アクリル酸とのエポキシ開環反応で得られるテトラブロモビスフェノールＡエポキシ（メタ）アクリレート、ビスフェノールＦジグリシジルエーテルと（メタ）アクリル酸とのエポキシ開環反応で得られるビスフェノールＦエポキシ（メタ）アクリレート、テトラブロモビスフェノールＦジグリシジルエーテルと（メタ）アクリル酸とのエポキシ開環反応で得られるテトラブロモビスフェノールＦエポキシ（メタ）アクリレート等が挙げられる。
【００８１】
このような構造を有する不飽和モノマ−の市販品としては、ビスコート＃７００、＃５４０（以上、大阪有機化学工業（株）製）、アロニックスＭ−２０８、Ｍ−２１０（以上、東亞合成（株）製）、ＮＫエステルＢＰＥ−１００、ＢＰＥ−２００、ＢＰＥ−５００、Ａ−ＢＰＥ−４（以上、新中村化学（株）製）、ライトエステルＢＰ−４ＥＡ、ＢＰ−４ＰＡ、エポキシエステル３００２Ｍ、３００２Ａ、３０００Ｍ、３０００Ａ（以上、共栄社化学（株）製）、ＫＡＹＡＲＡＤ  Ｒ−５５１、Ｒ−７１２（以上、日本化薬（株）製）、ＢＰＥ−４、ＢＰＥ−１０、ＢＲ−４２Ｍ（以上、第一工業製薬（株）製）、リポキシＶＲ−７７、ＶＲ−６０、ＶＲ−９０、ＳＰ−１５０６、ＳＰ−１５０６、ＳＰ−１５０７、ＳＰ−１５０９、ＳＰ−１５６３（以上、昭和高分子（株）製）、ネオポールＶ７７９、ネオポールＶ７７９ＭＡ（日本ユピカ（株）製）等が挙げられる。
【００８２】
更に、３官能以上の（メタ）アクリレート不飽和モノマ−としては、３価以上の多価アルコールの（メタ）アクリレート、たとえばトリメチロールプロパンリト（メタ）アクリレート、ペンタエリスリトールトリ（メタ）アクリレート、トリメチロールプロパントリオキシエチル（メタ）アクリレート、トリス（２−アクリロイルオキシエチル）イソシアヌレート等が挙げられ、市販品としては、アロニックスＭ３０５、Ｍ３０９、Ｍ３１０、Ｍ３１５、Ｍ３２０、Ｍ３５０、Ｍ３６０、Ｍ４０８（以上、東亞合成（株）製、ビスコート＃２９５、＃３００、＃３６０、ＧＰＴ、３ＰＡ、＃４００（以上、大阪有機化学工業（株）製）、ＮＫエステルＴＭＰＴ、Ａ−ＴＭＰＴ、Ａ−ＴＭＭ−３、Ａ−ＴＭＭ−３Ｌ、Ａ−ＴＭＭＴ（以上、新中村化学（株）製）、ライトアクリレートＴＭＰ−Ａ、ＴＭＰ−６ＥＯ−３Ａ、ＰＥ−３Ａ、ＰＥ−４Ａ、ＤＰＥ−６Ａ（以上、共栄社化学（株）製、ＫＡＹＡＲＡＤ  ＰＥＴ−３０、ＧＰＯ−３０３、ＴＭＰＴＡ、ＴＰＡ−３２０、ＤＰＨＡ、Ｄ−３１０、ＤＰＣＡ−２０、ＤＰＣＡ−６０（以上、日本化薬（株）製）等が挙げられる。
【００８３】
加えてウレタン（メタ）アクリレートオリゴマーを配合してもよい。ウレタン（メタ）アクリレートとしては、たとえばポリエチレングリコール、ポリテトラメチルグリコール等のポリエーテルポリオール；コハク酸、アジピン酸、アゼライン酸、セバシン酸、フタル酸、テトラヒドロ（無水）フタル酸、ヘキサヒドロ（無水）フタル酸等の二塩基酸とエチレングリコール、プロピレングリコール、ジエチレングリコール、トリエチレングリコール、テトラエチレングリコール、ジプロピレングリコール、１，４−ブタンジオール、１，６−ヘキサンジオール、ネオペンチルグリコール等のジオールの反応によって得られるポリエステルポリオール；ポリε−カプロラクトン変性ポリオール；ポリメチルバレロラクトン変性ポリオール；エチレングリコール、プロピレングリコール、１，４−ブタンジオール、１，６−ヘキサンジオール、ネオペンチルグリコール等のアルキルポリオール；エチレンオキシド付加ビスフェノールＡ、プロピレンオキシド付加ビスフェノールＡ等のビスフェノールＡ骨格アルキレンオキシド変性ポリオール；エチレンオキシド付加ビスフェノールＦ、プロピレンオキシド付加ビスフェノールＦ等のビスフェノールＦ骨格アルキレンオキシド変性ポリオール、又はそれらの混合物とトリレンジイソシアネート、イソホロンジイソシアネート、ヘキサメチレンジイソシアネート、ジフェニルメタンジイソシアネート、キシリレンジイソシアネート等の有機ポリイソシアネートと２−ヒドロキシエチル（メタ）アクリレート、２−ヒドロキシプロピル（メタ）アクリレート等のヒドロキシ基含有（メタ）アクリレートから製造されるウレタン（メタ）アクリレートオリゴマー等が挙げられる。ウレタン（メタ）アクリレートオリゴマーは、本発明の硬化性組成物の粘度を適度に保つ上で好ましい。
【００８４】
これらウレタン（メタ）アクリレートの市販品のモノマーとしては、たとえばアロニックスＭ１２０、Ｍ−１５０、Ｍ−１５６、Ｍ−２１５、Ｍ−２２０、Ｍ−２２５、Ｍ−２４０、Ｍ−２４５、Ｍ−２７０（以上、東亞合成（株）製）、ＡＩＢ、ＴＢＡ、ＬＡ、ＬＴＡ、ＳＴＡ、ビスコート＃１５５、ＩＢＸＡ、ビスコート＃１５８、＃１９０、＃１５０、＃３２０、ＨＥＡ、ＨＰＡ、ビスコート＃２０００、＃２１００、ＤＭＡ、ビスコート＃１９５、＃２３０、＃２６０、＃２１５、＃３３５ＨＰ、＃３１０ＨＰ、＃３１０ＨＧ、＃３１２（以上、大阪有機化学工業（株）製）、ライトアクリレートＩＡＡ、Ｌ−Ａ、Ｓ−Ａ、ＢＯ−Ａ、ＥＣ−Ａ、ＭＴＧ−Ａ、ＤＭＰ−Ａ、ＴＨＦ−Ａ、ＩＢ−ＸＡ、ＨＯＡ、ＨＯＰ−Ａ、ＨＯＡ−ＭＰＬ、ＨＯＡ−ＭＰＥ、ライトアクリレート３ＥＧ−Ａ、４ＥＧ−Ａ、９ＥＧ−Ａ、ＮＰ−Ａ、１，６ＨＸ−Ａ、ＤＣＰ−Ａ（以上、共栄社化学（株）製）、ＫＡＹＡＲＡＤＴＣ−１１０Ｓ、ＨＤＤＡ、ＮＰＧＤＡ、ＴＰＧＤＡ、ＰＥＧ４００ＤＡ、ＭＡＮＤＡ、ＨＸ−２２０、ＨＸ−６２０（以上、日本化薬（株）製）、ＦＡ−５１１Ａ、５１２Ａ、５１３Ａ（以上、日立化成（株）製）、ＶＰ（ＢＡＳＦ製）、ＡＣＭＯ、ＤＭＡＡ、ＤＭＡＰＡＡ（以上、興人（株）製）等が挙げられる。
【００８５】
ウレタン（メタ）アクリレートオリゴマーは、（ａ）ヒドロキシ基含有（メタ）アクリレート、（ｂ）有機ポリイソシアネート及び（ｃ）ポリオールの反応物として得られるものであるが、（ａ）ヒドロキシ基含有（メタ）アクリレートと（ｂ）有機ポリイソシアネートを反応させた後、次いで（ｃ）ポリオールを反応させた反応物であることが好ましい。
【００８６】
以上の不飽和モノマ−は単独で用いても良く、必要に応じて複数種を混合して用いても良い。
【００８７】
光ラジカル重合開始剤としては、たとえばアセトフェノン、アセトフェノンベンジルケタール、１−ヒドロキシシクロヘキシルフェニルケトン、２，２−ジメトキシ−２−フェニルアセトフェノン、キサントン、フルオレノン、べンズアルデヒド、フルオレン、アントラキノン、トリフェニルアミン、カルバゾール、３−メチルアセトフェノン、４−クロロベンゾフェノン、４，４’−ジメトキシベンゾフェノン、４，４’−ジアミノベンゾフェノン、ミヒラーケトン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−［４−（メチルチオ）フェニル］−２−モルホリノ−プロパン−１−オン、２，４，６−トリメチルベンゾイルジフェニルフォスフィンオキサイド、ビス−（２，６−ジメトキシベンゾイル）−２，４，４−トリメチルペンチルフォスフィンオキシド、エチル−２，４，６−トリメチルベンゾイルエトキシフェニルォスフィンオキシドなどが挙げられる。
【００８８】
光ラジカル重合開始剤の市販品としては、たとえばＩｒｇａｃｕｒｅ１８４、３６９、６５１、５００、８１９、９０７、７８４、２９５９、ＣＧＩ１７００、ＣＧＩ１７５０、ＣＧＩ１１８５０、ＣＧ２４−６１、Ｄａｒｏｃｕｒｌ１１６、１１７３（以上、チバ・スペシャルティ・ケミカルズ（株）製）、ＬｕｃｉｒｉｎＬＲ８７２８、８８９３Ｘ（以上ＢＡＳＦ社製）、ユベクリルＰ３６（ＵＣＢ社製）、ＫＩＰ１５０（ランベルティ社製）等が挙げられる。これらの中で、液状で溶解しやすく、高感度という観点からはＬｕｃｉｒｉｎＬＲ８８９３Ｘが好ましい。
【００８９】
光ラジカル重合開始剤は全組成物中に、０．０１〜１０重量％、特に０．５〜７重量％配合されるのが好ましい。配合量の上限は組成物の硬化特性や硬化物の力学特性および光学特性、取り扱い等の点からこの範囲が好ましく、配合量の下限は、硬化速度の低下防止の点からこの範囲が好ましい。
【００９０】
本発明の組成物には更に光増感剤を配合することができ、当該光増感剤としては、たとえばトリエチルアミン、ジエチルアミン、Ｎ−メチルジエタノールアミン、エタノールアミン、４−ジメチルアミノ安息香酸、４−ジメチルアミノ安息香酸メチル、４−ジメチルアミノ安息香酸エチル、４−ジメチルアミノ安息香酸イソアミル等が挙げられ、市販品としては、たとえばユベクリルＰ１０２、１０３、１０４、１０５（以上、ＵＣＢ社製）等が挙げられる。
【００９１】
更にまた、上記成分以外に必要に応じて各種添加剤として、たとえば酸化防止剤、紫外線吸収剤、光安定剤、シランカップリング剤、塗面改良剤、熱重合禁止剤、レベリング剤、界面活性剤、着色剤、保存安定剤、可塑剤、滑剤、溶媒、フィラー、老化防止剤、濡れ性改良剤、離型剤等を必要に応じて配合することができる。
【００９２】
ここで、酸化防止剤としては、たとえばＩｒｇａｎｏｘ１０１０、１０３５、１０７６、１２２２（以上、チバ・スペシャルティ・ケミカルズ（株）製）、Ａｎｔｉｇｅｎ  Ｐ、３Ｃ、ＦＲ、ＧＡ−８０（住友化学工業（株）製）等が挙げられ、紫外線吸収剤としては、たとえばＴｉｎｕｖｉｎ  Ｐ、２３４、３２０、３２６、３２７、３２８、３２９、２１３（以上、チバ・スペシャルティ・ケミカルズ（株）製）、Ｓｅｅｓｏｒｂ１０２、１０３、１１０、５０１、２０２、７１２、７０４（以上、シプロ化成（株）製）等が挙げられ、光安定剤としては、たとえばＴｉｎｕｖｉｎ  ２９２、１４４、６２２ＬＤ（以上、チバ・スペシャルティ・ケミカルズ（株）製）、サノールＬＳ７７０（三共（株）製）、Ｓｕｍｉｓｏｒｂ  ＴＭ−０６１（住友化学工業（株）製）等が挙げられ、シランカップリング剤としては、たとえばγ−アミノプロピルトリエトキシシラン、γ−メルカプトプロピルトリメトキシシラン、γ−メタアクリロキシプロピルトリメトキシシラン、市販品として、ＳＨ６０６２、６０３０（以上、東レ・ダウ  コーニング・シリコーン（株）製）、ＫＢＥ９０３、６０３、４０３（以上、信越化学工業（株）製）等が挙げられ、塗面改良剤としては、たとえばジメチルシロキサンポリエーテル等のシリコーン添加剤や、非イオン性フルオロ界面活性剤が挙げられ、シリコーン添加剤の市販品としてはＤＣ−５７、ＤＣ−１９０（以上、ダウ  コーニング社製）、ＳＨ−２８ＰＡ、ＳＨ−２９ＰＡ、ＳＨ−３０ＰＡ、ＳＨ−１９０（以上、東レ・ダウ  コーニング・シリコーン（株）製）、ＫＦ３５１、ＫＦ３５２、ＫＦ３５３、ＫＦ３５４（以上、信越化学工業（株）製）、Ｌ−７００、Ｌ−７００２、Ｌ−７５００、ＦＫ−０２４−９０（以上、日本ユニカー（株）製）、非イオン性フルオロ界面活性剤の市販品としてはＦＣ-430、ＦＣ-171（以上  ３Ｍ（株））、メガファックＦ-176、Ｆ-177、Ｒ-08、F780（以上  大日本インキ（株）製）等が挙げられ、離型剤としてはプライサーフＡ２０８Ｆ（第一工業製薬（株）製）等が挙げられる。
【００９３】
本発明の樹脂液の粘度調整のための有機溶剤としては、樹脂液と混合した時に、析出物や相分離、白濁などの不均一がなく混合できるものであればよく、たとえば、アセトン、メチルエチルケトン、メチルイソプチルケトン、エタノール、プロパノール、ブタノール、2−メトキシエタノール、シクロヘキサノール、シクロヘキサン、シクロヘキサノン、トルエンなどが挙げられ、必要に応じてこれらを複数種混合して用いてもよい。
【００９４】
有機溶剤を添加した場合は、製品の製造工程中にて、有機溶剤を乾燥、蒸発する工程が必要になるが、蒸発残りの溶剤が大量に製品に残留した場合、製晶の機械物性が劣化したり、製品として使用中に有機溶剤が蒸発、拡散し、悪臭や健康に悪影響を及ぼす懸念がある。このため、有機溶剤としては、高沸点のものは残留溶剤量が多くなり好ましくない。
【００９５】
ただし、あまりに低沸点の場合は、激しく蒸発するため、面状が荒れたり、乾燥時の気化熱により組成物表面に結露水が付着して、この跡が面状欠陥になったり、蒸気濃度が高くなり引火等の危険が増す。
【００９６】
したがって、有機溶剤の沸点としては５０°Ｃ以上、１５０°Ｃ以下が好ましく、７０°Ｃ以上、１２０°Ｃ以下がより好ましい。素材の溶解性や、沸点の観点から、有機溶剤としてはメチルエチルケトン（ｂｐ．７９．６°Ｃ）、１−プロパノール（ｂｐ．９７．２°Ｃ）などが好ましい。
【００９７】
本発明の樹脂液に添加される有機溶剤の添加量は、溶剤の種類や、溶剤添加前の樹脂液の粘度にもよるが、充分に塗布性が改善されるためには、１０重量％以上、４０重量％以下の範囲であり、好ましくは１５重量％以上、３０重量％以下の範囲である。有機溶剤の添加量があまり少量だと、粘度低減の効果や塗布量アップの効果が小さく、塗布性が充分に改良されない。
【００９８】
しかし、樹脂液を多く希釈しすぎると、粘度が低すぎてシート状体の上で液が流動してムラが発生したり、シート状体の裏面に液が回るなどの問題が発生する。また、乾燥工程において充分に乾燥しきれず、製品中に有機溶剤が多量に残留してしまい、製品機能の劣化や、製品使用中に揮発して悪臭を発生したり、健康への悪影響を及ぼす懸念が生じる。
【００９９】
本発明の樹脂液は、前記の各成分を常法により混合して製造することができ、必要に応じて加熱溶解により製造できる。このようにして調製される樹脂液の粘度は、通常１０〜５００００ｍＰａ・ｓ／２５°Ｃである。
【０１００】
樹脂液を供給する場合に粘度が高すぎると、均一に組成物を供給するのが難しくなり、レンズを製造する際、塗布むらやうねり、気泡の混入が生じたりするため、目的とするレンズ厚を得るのが難しくなり、レンズとしての性能を充分に発揮できない。
【０１０１】
特に、ラインスピードを高速化したときにその傾向が顕著になる。したがって、この場合には液粘度は低い方が好ましく、１０〜１００ｍＰａ・ｓが好ましく、１０〜５０ｍＰａ・ｓがより好ましい。このような低い粘度は、有機溶剤を適当量添加することにより調整が可能である。また、塗布液の保温設定により、粘度を調整することも可能である。
【０１０２】
一方、溶剤蒸発後の粘度が低すぎると、原版ローラ１３やエンボスベルト２０で型押しする際、レンズ厚のコントロールが難しく、一定厚の均一なレンズを形成できない場合がある。好ましい粘度は１０〜３０００ｍＰａ・ｓである。有機溶剤を混合している場合は、樹脂液の供給から原版ローラ１３やエンボスベルト２０で型押しするまでの工程間に、有機溶剤を加熱乾燥などにより蒸発させる工程を設けることにより、樹脂液供給時は低粘度で均一に液供給ができ、原版ローラ１３やエンボスベルト２０で型押しする際は、有機溶剤を乾燥させ、より高粘度化させた樹脂液で均一に型押しすることが可能になる。
【０１０３】
本発明の樹脂液を放射線によって硬化させることにより得られる硬化物は、プリズムレンズシートの場合、以下の物性（屈折率、軟化点）を有するものであることが特に好ましい。
【０１０４】
屈折率としては、硬化物の２５°Ｃにおいて１．５５以上が好ましく、１．５６以上がより好ましい。硬化物の２５°Ｃにおける屈折率が１．５５未満であると、本組成物を用いてプリズムレンズシートを形成した場合、充分な正面輝度を確保することができない場合が生じるからである。
【０１０５】
軟化点としては、４０°Ｃ以上が好ましく、５０°Ｃ以上がより好ましい。軟化点が４０°Ｃ未満の場合には耐熱性が充分でない場合があるからである。
【０１０６】
なお、樹脂製の帯状複製物を製造する際の樹脂と、凹凸状シートを製造する際の樹脂は、同一の樹脂を用いてもよいが、剥離性を上げるために凹凸状シートの製造の際には、樹脂製の帯状複製物を製造する場合の紫外線照射量を１．５倍以上とすることが好ましい。このように紫外線照射量を１．５倍以上とすることで、樹脂の架橋度を上げることができるので、剥離性を向上させることができる。もしくは、エンドレスベルトを製造する場合の紫外線硬化樹脂に、剥離性を高めるための材料を添加しておくことも好ましい。いずれにしても、使用する材料特性やプロセス条件に合わせて、最適な材料を選択することが必要となる。
【０１０７】
以上、本発明に係る凹凸状シートの製造方法の実施形態の例について説明したが、本発明は上記実施形態の例に限定されるものではなく、各種の態様が採り得る。
【０１０８】
たとえば、図４に示すように、エンボスベルト２０が２つのローラ２１、２５に巻きつけられている態様も考えられる。
【０１０９】
また、別態様として、樹脂製の帯状複製物の硬化方法は、上記の電離放射線による硬化のほかに、熱による硬化や化学反応による硬化が考えられる。その場合には、スタンプ型やローラ型の原版の材質は、樹脂製の帯状複製物よりも高い耐性を有する材料で凹凸パターンの原版を製造することが好ましい。なお、ここで「耐性」とは、原版が帯状複製物よりも、電離放射線に対しては脆性破壊耐性があること、熱硬化に対しては融点が高いこと、化学反応硬化に対しては使用薬品に対して耐薬品性が高いこと、をいう。
【実施例】
【０１１０】
図５の表に示す化合物を記載の重量比にて混合し、５０°Ｃに加熱して攪拌溶解し、樹脂液を得た。なお、各化合物の名称と内容は以下の通りである。
【０１１１】
ＥＢ３７００：エベクリル３７００、ダイセルＵＣ（株）製、ビスフェノールＡタイプエポキシアクリレート、（粘度：２２００ｍＰａ・ｓ／６５°Ｃ）
ＢＰＥ２００：ＮＫエステルＢＰＥ−２００、新中村化学（株）製、エチレンオキシド付加ビスフェノールＡメタクリル酸エステル、（粘度：５９０ｍＰａ・ｓ／２５°Ｃ）
ＢＲ−３１  ：ニューフロンティアＢＲ−３１、第一工業製薬工業（株）製、トリブロモフェノキシエチルアクリレート、（常温で固体、融点５０°Ｃ以上）
ＬＲ８８９３Ｘ：Ｌｕｃｉｒｉｎ ＬＲ８８９３Ｘ、ＢＡＳＦ（株）製の光ラジカル発生剤、エチル−２，４，６−トリメチルベンゾイルエトキシフェニルオスフィンオキシド
ＭＥＫ      ：メチルエチルケトン
［原版ローラの製造］
金属製の原版ローラ１３として、長さ（シートＷの幅方向）が７００ｍｍ、直径が３００ｍｍのＳ４５Ｃ製で表面の材質をニッケルとしたローラを使用した。ローラの表面の略５００ｍｍ幅の全周に、ダイヤモンドバイト（シングルポイント）を使用した切削加工により、高さ２５μ、ピッチ５０μの図６に示した四角錐アレイを形成した。ローラの表面には、溝加工後にニッケルメッキを施した。
【０１１２】
［樹脂製の帯状複製物の作製］
図２に示される構成の樹脂製の帯状複製物の製造装置１０を使用して樹脂製の帯状複製物の製造を行った。帯状可撓性支持体Ｗとして、幅５００ｍｍ、厚さ１００μｍの透明なＰＥＴ（ポリエチレンテレフタレート）のフィルムを使用した。
【０１１３】
塗布手段１２としてダイコータを使用した。塗布手段１２の塗布ヘッド１２Ｃとして、エクストルージョンタイプのものを使用した。
【０１１４】
塗布液Ｆ（樹脂液）として、既述の図５の表に記載の液を使用し製造を行った。塗布液Ｆ（樹脂液）の湿潤状態の厚さは、有機溶剤乾燥後の膜厚が２０μｍになるように、塗布ヘッド１２Ｃへの塗布液Ｆの供給量を液供給装置（送液ポンプ）１２Ｂにより制御した。
【０１１５】
乾燥手段１９として、熱風循環方式の装置を用いた。熱風の温度は１００°Ｃに設定した。
【０１１６】
ニップローラ１４として、直径が２００ｍｍで、表面にゴム硬度が９０のシリコンゴムの層を形成したローラを使用した。エンボスローラ１３とニップローラ１４とでシートＷを押圧するニップ圧（実効のニップ圧）は、０．５Ｐａとした。
【０１１７】
樹脂硬化手段１５として、メタルハライドランプを使用し、１０００ｍＪ／ｃｍ２  のエネルギーで照射を行った。ライン速度は０．５ｍ／ｍｉｎとした。
【０１１８】
［エンボスベルトの作製］
その樹脂製の帯状複製物を２．５ｍカットし端部をつないでエンドレス状のベルトにした。このとき、事前にアルミテープに接着して、補強した。具体的には、アルミテープ（片側粘着剤付き）をラインの巻き取り前にラミネートして、オンラインにて作製した。
【０１１９】
［凹凸状シート（四角錐アレイシート）の製造］
図３の製造ラインにて、上記エンボスベルトを使用した。このとき、ローラ２１に張力調整装置を付帯した。シート状体Ｗ’として、幅４５０ｍｍ、厚さ１００μｍの透明なＰＥＴのフィルムを使用した。
【０１２０】
塗布手段１２としてダイコータを使用した。塗布手段１２の塗布ヘッド１２Ｃとして、エクストルージョンタイプのものを使用した。
【０１２１】
塗布液Ｆ（樹脂液）として、既述の図５の表に記載の液を使用し製造を行った。塗布液Ｆ（樹脂液）の湿潤状態の厚さは、有機溶剤乾燥後の膜厚が２０μｍになるように、塗布ヘッド１２Ｃへの塗布液Ｆの供給量を液供給装置（送液ポンプ）１２Ｂにより制御した。
【０１２２】
乾燥手段１９として、熱風循環方式の装置を用いた。熱風の温度は１００°Ｃに設定した。
【０１２３】
ニップローラ１４として、直径が２００ｍｍで、表面にゴム硬度が９０のシリコンゴムの層を形成したローラを使用した。エンボスベルト２０とニップローラ１４とでシートＷ’を押圧するニップ圧（実効のニップ圧）は、０．５Ｐａとした。
【０１２４】
樹脂硬化手段１５として、メタルハライドランプを使用し、２０００ｍＪ／ｃｍ２  のエネルギーで照射を行った。このときのライン速度は１０ｍ／ｍｉｎとした。
【０１２５】
以上の方法によって、良好な四角錐アレイシートを製造することができた。なお、ロール表面に凸の四角錐を切削加工することは可能であるが、凹の四角錐の加工はできないため、シート表面に凸の四角錐を形成するには、本発明は有効な手段となる。
【図面の簡単な説明】
【０１２６】
【図１】本発明の構成を示す図
【図２】樹脂製の帯状複製物の製造装置の構成を示す図
【図３】凹凸状シートの製造装置の構成を示す図
【図４】凹凸状シートの製造装置の他の構成を示す図
【図５】樹脂液の成分を示した表図
【図６】実施例で製造した凹凸状シートを示す図
【図７】従来例のエンボスシートの製造装置の構成を示す概念図
【図８】従来例のエンボスシートの製造装置の他の構成を示す概念図
【符号の説明】
【０１２７】
１０…樹脂製の帯状複製物の製造装置、１０’…凹凸状シートの製造装置、１１…帯状可撓性支持体供給手段、１１’…シート状体供給手段、１２…塗布手段、１３…原版ローラ、１４…ニップローラ、１５…樹脂硬化手段（放射線照射装置）、１５Ａ…遮光部材、１６…剥離ローラ、１７…保護フィルム供給手段、１８…樹脂製の帯状複製物巻き取り手段、１８’…凹凸状シート巻き取り手段、２０…エンボスベルト、２１，２２，２３，２４，２５…ローラ、３０…四角錐、Ｈ…保護フィルム、Ｗ…帯状可撓性支持体（シート）、Ｗ’…シート状体（シート）
【図１】
2008137282.tif 000003
【図２】
2008137282.tif 000004
【図３】
2008137282.tif 000005
【図４】
2008137282.tif 000006
【図５】
2008137282.tif 000007
【図６】
2008137282.tif 000008
【図７】
2008137282.tif 000009
【図８】
2008137282.tif 000010